(57)【特許請求の範囲】
【請求項１】
被成形材を成形用金型のダイスキャビティーに搬送して載置するための被成形材の保持機構を備える被成形材載置搬送手段と、
成形用金型のダイスキャビティーに載置された被成形材の上面中央部のみに潤滑剤を滴下するために位置制御された潤滑剤滴下用精密ニードルからなる潤滑剤供給機構及び潤滑剤の供給量を制御するプランジャー方式のディスペンサポンプからなる供給制御機構を備える潤滑剤供給手段と、
成形加工後のダイスキャビティーの浄化を行うエアノズルを設けたダイスキャビティー浄化治具を備えるダイスキャビティー浄化手段と、
からなる潤滑剤供給装置。
【請求項２】
被成形材を載置するための所定形状のキャビティーを有するダイスと、前記ダイスに対向して配置され、前記キャビティーに載置された前記被成形材に衝突させることにより該被成形材を塑性変形させるパンチからなる成形用金型と、
被成形材を成形用金型のダイスキャビティーに搬送して載置するための被成形材の保持機構を備える被成形材載置搬送手段と、成形用金型のダイスキャビティーに載置された被成形材の上面中央部のみに潤滑剤を滴下するために位置制御された潤滑剤滴下用精密ニードルからなる潤滑剤供給機構及び潤滑剤の供給量を制御するプランジャー方式のディスペンサポンプからなる供給制御機構を備える潤滑剤供給手段と、成形加工後のダイスキャビティーの浄化を行うエアノズルを設けたダイスキャビティー浄化治具を備えるダイスキャビティー浄化手段と、からなる潤滑剤供給装置と、
を設けた有底容器形状体のプレス加工装置。
【請求項３】
成形加工時の前記ダイスの摩擦係数（μＤ）と前記パンチの摩擦係数（μＰ）との関係が、μＤ  ≧  ２×μＰ、である請求項２に記載する有底容器形状体のプレス加工装置。
【請求項４】
所定形状のキャビティーを有するダイスに被成形材を載置する被成形材載置工程、
載置された被成形素材の上面中央部のみに潤滑剤を滴下するために位置制御された潤滑剤滴下用精密ニードルからなる潤滑剤供給機構及び潤滑剤の供給量を制御するプランジャー方式のディスペンサポンプからなる供給制御機構を備える潤滑剤供給工程、
潤滑剤を滴下された被成形材をダイスに対向して配置されたパンチを衝突させることにより、被成形素材を塑性変形させて有底容器形状体に成形する成形加工工程、
前記有底容器形状体をダイスキャビティーから取り出す加工品取出工程、
エアノズルを設けた浄化治具によりダイスキャビティーを浄化する浄化工程、
からなる有底容器形状体のプレス加工方法。
【請求項５】
潤滑剤供給工程は、成形用金型のダイス内に載置された被加工材の中央部のみに潤滑剤を滴下するために位置制御された潤滑剤滴下用精密ニードルからなる潤滑剤供給機構及び潤滑剤の供給量を制御するプランジャー方式のディスペンサポンプからなる供給制御機構を備える潤滑剤供給手段により、前記ダイスの摩擦係数（μＤ）と前記パンチの摩擦係数（μＰ）との関係が、μＤ  ≧  ２×μＰとなるように制御される請求項４に記載する有底容器形状体のプレス加工方法。
【発明の詳細な説明】
【技術分野】
【０００１】
本願発明は、インパクト成形により有底容器形状体を高精度に成形するため、成形用金型のダイスキャビティーに載置した板状被成形材（スラブ）のみに潤滑剤を供給するための潤滑剤供給装置及びこの潤滑剤供給装置を有する成形加工装置並びにこれを用いた成形加工方法に関する。
【背景技術】
【０００２】
インパクト成形法は、板状被成形材（スラブ）にパンチで衝撃（インパクト）を与え、スラブがパンチに沿って伸び上がってくることを利用して有底容器形状体を一工程で成形できる後方押出し鍛造加工法である。インパクト成形法により成形される有底容器形状体は、ＣＰＵケース、リチウムイオン電池ケース、車載ライトカバー、コーン一体化スピーカー等に広く使用されている。
近年では、自動走行車両の実用化に向け、自動走行・自動駐車システムを実現するためのキーデバイスの一つとしてクリアランスソナーの車載個数が上昇し、クリアランスソナーの急速な市場拡大が見込まれている。
クリアランスソナーを構成する圧電セラミック、吸音材、ダンパー等は金属製のソナーケースに収納されている。ソナーケースは、肉厚の異なる複雑形状の有底容器形状体であり、圧電セラミックを載置する容器底部は、０．０１ｍｍ以下レベルの寸法精度と平滑性、素材強度が要求される。
また、インパクト成形法ではパンチの押圧により底部側から側壁部側にパンチの押圧方向と反対方向へ供給されるスラグ材の供給量の制御をすることが重要である。このようなスラグ材の供給量の制御は、インパクト成形時のダイスとパンチの摩擦係数を適切に制御する必要があり、摩擦係数を制御するためのインパクト成形金型への高精度の潤滑剤供給手段が求められている。
【０００３】
特許文献１には、成形孔内周面に潤滑剤を付着させない状態となるように予め噴霧圧力を調整した噴霧角度を有するスプレイノズルから潤滑剤を噴霧して、潤滑剤を塗布することによりパンチの成形面に鍛造不良を発生させる以上の潤滑剤の付着を抑えて潤滑剤の打ち込み・ダレ等の不良の発生を抑えた鍛造成形品の製造方法が開示されている。
【０００４】
特許文献２には、ワーク（被成形素材）を予め加熱した後、水性潤滑剤をワークに噴霧して乾燥して潤滑剤皮膜とすることで、ワークに対して冷間鍛造加工を行う際の焼付きや欠肉が発生することを回避する冷間鍛造方法が開示されている。
【０００５】
特許文献３には、絞り加工が成される素材に噴霧塗布手段により噴霧された加工油をガイド手段により噴霧された加工油を均一に塗布することにより焼付きや欠肉が発生することを回避する加工油塗布装置及びこの塗布装置を有するプレス加工装置が開示されている。
【先行技術文献】
【特許文献】
【０００６】
【特許文献１】特開２００４−１１４１４０号公報
【特許文献２】特開２００９−１９００５２号公報
【特許文献３】特開２００４−３１４１０６号公報
【発明の概要】
【発明が解決しようとする課題】
【０００７】
本願発明は、成形用金型のダイスキャビティーに載置した被成形材（スラブ）の上面中央のみに潤滑剤を供給することにより、インパクト成形金型のパンチ及びダイス表面に形成される潤滑油被膜厚みを制御して、寸法精度が高く、平滑性に優れる有底容器形状体をインパクト成形法により成形できる潤滑剤塗布装置及びこの潤滑剤供給装置を有する成形加工装置並びにこれを用いた成形加工方法を提案することである。
【課題を解決するための手段】
【０００８】
本願発明の課題は、以下の態様により解決できる。具体的には、
【０００９】
（態様１）  被成形材を成形用金型のダイスキャビティーに搬送して載置するための被成形材の保持機構を備える被成形材載置搬送手段と、成形用金型のダイスキャビティーに載置された被成形材の上面中央部のみに潤滑剤を滴下するために位置制御された潤滑剤滴下用精密ニードルからなる潤滑剤供給機構及び潤滑剤の供給量を制御するプランジャー方式のディスペンサポンプからなる供給制御機構を備える潤滑剤供給手段と、成形加工後のダイスキャビティーの浄化を行うエアノズルを設けたダイスキャビティー浄化治具を備えるダイスキャビティー浄化手段と、からなる潤滑剤供給装置である。
成形用金型のダイスキャビティーに載置された被成形材の上面中央部のみに潤滑剤を滴下するために位置制御された潤滑剤滴下用精密ニードルからなる潤滑剤供給機構及び潤滑剤の供給量を制御するプランジャー方式のディスペンサポンプからなる供給制御機構を備える潤滑剤供給手段により、被成形材の上面中央部のみに微量の潤滑剤を高精度で滴下でき、インパクト成形時にパンチの押圧方向と反対方向へ供給される被成形素材の流動性を制御することができる。これにより、容器側壁と底面との交差部への被成形素材の供給による充填が十分に行われ、容器側壁と底面との交差部における欠肉が発生しなくなるからである。
【００１０】
（態様２）  被成形材を載置するための所定形状のキャビティーを有するダイスと、前記ダイスに対向して配置され、前記キャビティーに載置された前記被成形材に衝突させることにより該被成形材を塑性変形させるパンチからなる成形用金型と、被成形材を成形用金型のダイスキャビティーに搬送して載置するための被成形材の保持機構を備える被成形材載置搬送手段と、成形用金型のダイスキャビティーに載置された被成形材の上面中央部のみに潤滑剤を滴下するために位置制御された潤滑剤滴下用精密ニードルからなる潤滑剤供給機構及び潤滑剤の供給量を制御するプランジャー方式のディスペンサポンプからなる供給制御機構を備える潤滑剤供給手段と、成形加工後のダイスキャビティーの浄化を行うエアノズルを設けたダイスキャビティー浄化治具を備えるダイスキャビティー浄化手段と、からなる潤滑剤供給装置と、を設けた有底容器形状体のプレス加工装置である。
インパクト成形金型を制動する機構、潤滑剤塗布装置を付与することで有底容器形状体のインパクト成形装置として構成される。
【００１１】
（態様３）  成形加工時の前記ダイスの摩擦係数（μＤ）と前記パンチの摩擦係数（μＰ）との関係が、μＤ  ≧  ２×μＰ、である（態様２）に記載する有底容器形状体のプレス加工装置である。
被成形素材のダイス表面における摩擦力をパンチ表面における摩擦力より大きくすることで、ダイス側の被成形素材の流動性がパンチ側に比べて抑制され、インパクト成形時にパンチの押圧方向と反対方向へ供給される被成形素材の流動性を制御することができる。これにより、容器側壁と底面との交差部への被成形素材の供給による充填が十分に行われ、容器側壁と底面との交差部における欠肉が発生しなくなるからである。
また、ダイス側の被成形素材の流動性がパンチ側に比べて抑制される。これにより、容器側壁と底面との交差部への被成形素材の供給による充填が十分に行われ、容器側壁と底面との交差部における欠肉が発生しなくなるからである。
【００１２】
（態様４）  所定形状のキャビティーを有するダイスに被成形材を載置する被成形素材載置工程、載置された被成形材の上面中央部のみに潤滑剤を滴下するために位置制御された潤滑剤滴下用精密ニードルからなる潤滑剤供給機構及び潤滑剤の供給量を制御するプランジャー方式のディスペンサポンプからなる供給制御機構を備える潤滑剤供給工程、潤滑剤を滴下された被成形材をダイスに対向して配置されたパンチを衝突させることにより、被成形材を塑性変形させて有底容器形状体に成形する成形加工工程、前記有底容器形状体をダイスキャビティーから取り出す加工品取出工程、エアノズルを設けた浄化治具によりダイスキャビティーを浄化する浄化工程、からなる有底容器形状体のプレス加工方法である。
成形加工工程において、載置された被成形材の上面中央部のみに潤滑剤を滴下するために位置制御された潤滑剤滴下用精密ニードルからなる潤滑剤供給機構及び潤滑剤の供給量を制御するプランジャー方式のディスペンサポンプからなる供給制御機構を備える潤滑剤供給工程、潤滑剤を滴下された被成形材をダイスに対向して配置されたパンチを衝突させることにより、被成形材を塑性変形させて有底容器形状体に成形する際に、インパクト成形時にパンチの押圧方向と反対方向へ供給される被成形素材の流動性を制御することができる。これにより、容器側壁と底面との交差部への被成形素材の供給による充填が十分に行われ、容器側壁と底面との交差部における欠肉が発生しなくなり、寸法精度が高く、底面平滑性に優れる有底容器形状体のプレス加工方法を提供できるからである。
【００１３】
（態様５）  潤滑剤供給工程は、成形用金型のダイス内に載置された被加工材の中央部のみに潤滑剤を滴下するために位置制御された潤滑剤滴下用精密ニードルからなる潤滑剤供給機構及び潤滑剤の供給量を制御するプランジャー方式のディスペンサポンプからなる供給制御機構を備える潤滑剤供給手段により、前記ダイスの摩擦係数（μＤ）と前記パンチの摩擦係数（μＰ）との関係が、μＤ  ≧  ２×μＰとなるように制御される（態様４）に記載する有底容器形状体のプレス加工方法である。
被成形素材のダイス表面における摩擦力をパンチ表面における摩擦力より大きくすることで、ダイス側の被成形素材の流動性がパンチ側に比べて抑制され、インパクト成形時にパンチの押圧方向と反対方向へ供給される被成形素材の流動性を制御することができる。これにより、容器側壁と底面との交差部への被成形素材の供給による充填が十分に行われ、容器側壁と底面との交差部における欠肉が発生しなくなるからである。
また、ダイス側の被成形素材の流動性がパンチ側に比べて抑制される。これにより、容器側壁と底面との交差部への被成形素材の供給による充填が十分に行われ、容器側壁と底面との交差部における欠肉が発生しなくなるからである。
【発明の効果】
【００１４】
本願発明では、成形用金型のダイスキャビティーに載置した被成形材の上面中央部のみに潤滑剤を供給することにより、インパクト成形金型のパンチ及びダイス表面に形成される潤滑油被膜厚みがパンチ表面の方が厚くなるように制御できる。これにより、インパクト成形金型のダイスの摩擦係数（μＤ）をパンチの摩擦係数（μＰ）より大きくでき、インパクト成形時にパンチの押圧方向と反対方向へ供給される被成形材の流動性を制御することができる。このため、有底容器形状体の容器肉厚部側壁と底面との交差部への被成形材の供給による充填が十分に行われ、容器肉厚部側壁と底面との交差部における欠肉が発生しなくなる。
本願発明により、インパクト成形が困難とされている、寸法精度が高く、平滑性に優れる有底容器形状体をインパクト成形法により加工することができる。
【図面の簡単な説明】
【００１５】
【図１】本願発明の潤滑剤供給装置の構成要素の配置の１の態様を示す平面模式図である。
【図２】本願発明の潤滑剤供給装置における被成形素材の保持機構を備える被成形材載置搬送手段の１の態様を示す側面図である。
【図３】本願発明の潤滑剤供給装置におけるダイスキャビティーに被成形材を載置した１の態様を示す模式図である。
【図４】本願発明の潤滑剤供給装置におけるダイスキャビティーに載置した被成形材の上面中央部に潤滑剤を滴下する１の態様を示す模式図である。
【図５】本願発明の潤滑剤供給装置における潤滑剤供給量と供給時間を制御するディスペンサポンプ及び制御装置の１の態様を示す模式図である。
【図６】本願発明の潤滑剤供給装置におけるダイスキャビティー浄化用エアノズルを備える浄化手段の１の態様を示す模式図である。
【図７】本願発明の潤滑剤供給装置における浄化手段によるダイスキャビティーの浄化の１の態様を示す模式図である。
【図８】本願発明の潤滑剤供給装置を備えるプレス加工装置における成形加工の１の態様を示す模式図である。
【図９】本願発明の潤滑剤供給装置を備えるプレス加工装置による成形加工品の側面外観を示す写真である。
【発明を実施するための形態】
【００１６】
本願発明の潤滑剤供給装置は、インパクト成形時のダイスとパンチの摩擦係数を適切に制御するため、インパクト成形用金型のダイスキャビティーに載置した被成形材のみに潤滑剤を滴下供給する高精度の潤滑剤供給手段を実現するものである。これにより、インパクト成形法におけるパンチの押圧により底部側から側壁部側にパンチの押圧方向と反対方向へ供給されるスラグ材の供給量の適切に制御をすることが可能となる。
本願発明の潤滑剤供給装置について、図１〜図７を用いて説明する。なお、図１〜図７は、本願発明の１の実施態様を示すものであり、本願発明は実施態様に限定されるものではない。
【００１７】
図１は、本願発明の潤滑剤供給装置の構成要素の配置の１の態様を示す平面模式図である。本願発明の潤滑剤供給装置は、以下に詳述する（１）被成形材の保持機構を備える被成形材載置搬送手段、（２）成形用金型のダイスキャビティーに載置された被成形材の上面中央部のみに潤滑剤を滴下する潤滑剤供給機構及び潤滑剤の供給量と供給時間を制御する供給制御機構を備える潤滑剤供給手段、（３）成形加工後のダイスキャビティーの浄化を行うエアノズルを設けたダイスキャビティー浄化治具を備えるダイスキャビティー浄化手段、で構成される。
【００１８】
被成形材載置搬送手段は、被成形材等搬送用アーム３に取り付けられた被成形材保持治具５で構成され、被成形材等搬送用アーム３の移動によりダイス１のダイスキャビティー２に被成形材１３を搬送して載置する。
潤滑剤供給手段は潤滑剤供給機構と供給量制御機構で構成される。具体的には、ダイス１のダイスキャビティー２に載置された被成形材１３の上面中央部のみに潤滑剤を滴下する潤滑剤供給機構は、被成形材等搬送用アーム３に取り付けられた潤滑剤滴下用ニードルアダプタ４、ディスペンサポンプ７、潤滑剤配管６で構成される。また、潤滑剤の供給量を制御する供給制御機構は制御装置で構成される。
ダイスキャビティー浄化手段は、ダイスキャビティー搬送用アーム８に取り付けられたエアノズルを設けたダイスキャビティー浄化治具９により構成される。ダイスキャビティー搬送用アーム８によりダイス１のダイスキャビティー２にエアノズルを設けたダイスキャビティー浄化治具９が移動して空気圧によりダイスキャビティー２の浄化を行う。
【００１９】
（１）被成形材載置搬送手段
図２は本願発明の潤滑剤供給装置における被成形材の保持機構を備える被成形材載置搬送手段の１の態様を示す側面図である。被成形材保持具５は、被成形材１３を吸着保持するための吸着パッド１２、継手１１を有する。継手１１は、被成形材１３の着脱を行うエア配管（図示せず）と接続する役割を持つ。
図３は、本願発明の潤滑剤供給装置におけるダイスキャビティーに被成形素材を載置した１の態様を示す模式図である。被成形材１３は、被成形材保持具５を取り付けた被成形材等搬送用アーム３の移動により、ダイス１のダイスキャビティー２に載置される。
【００２０】
（２）潤滑剤供給機構及び供給制御機構
図４は、本願発明の潤滑剤供給装置におけるダイスキャビティーに載置した被成形材の上面中央部に潤滑剤を滴下する１の態様を示す模式図であり、図５は、本願発明の潤滑剤供給装置における潤滑剤供給量と供給時間を制御するディスペンサポンプ及び制御装置の１の態様を示す模式図である。
本願発明の特徴の１つは、成形用金型のダイスキャビティー２に載置された被成形素材１３の上面中央部のみに潤滑剤を滴下する潤滑剤供給機構及び潤滑剤供給量と供給時間を制御する供給制御機構を備える潤滑剤供給手段にある。
【００２１】
本願発明の潤滑剤供給機構では、潤滑剤滴下用精密ニードル１４及び前記潤滑剤滴下用精密ニードル１４に微量の潤滑剤を高精度で供給するディスペンサポンプ７が重要な役割を担っている。ディスペンサポンプ７は、プランジャ方式で高精度の潤滑剤の供給を行うもので、ディスペンサポンプ駆動部１８は制御装置１０の駆動用ポンプ接続端子２２から供給される空気による空気圧駆動で、流路の広いニードルバルブ１９、デッドスペースの少ない短経路の構造を有し、供給量調製用マクロメータ１７でストローク設定された計量プランジャ２０の組み合わせにより微量の潤滑剤を潤滑剤供給ノズル２１から高精度で供給する。潤滑剤供給ノズル２１から高精度で供給された潤滑剤は、潤滑剤配管６によりディスペンサポンプ用継手１５を介して潤滑剤滴下用精密ニードル１４に供給される。潤滑剤滴下用精密ニードル１４の内径及び長さは、被成形材１３の上面中央部に潤滑剤を正確に滴下するため適切に設計されている。  本願発明の潤滑剤供給制御機構は、制御装置１０の操作スイッチ２３及びシーケンサ２４の設定により潤滑剤滴下用精密ニードル１４の位置制御も行う。
【００２２】
（３）ダイスキャビティー浄化手段
図６は、本願発明の潤滑剤供給装置におけるダイスキャビティー浄化用エアノズルを備える浄化手段の１の態様を示す模式図であり、図７は、本願発明の潤滑剤供給装置における浄化手段によるダイスキャビティーの浄化の１の態様を示す模式図である。
本願発明のダイスキャビティー浄化手段は、エアノズルを設けたダイスキャビティー浄化治具９である。エアノズルを設けたダイスキャビティー浄化治具９は、エア供給口２５から空気を供給することにより、側面に設けたエア排出口から回転しながら空気噴出を噴出することで、成形加工後のダイスキャビティー２に残存する潤滑剤や金属粉を余すところなく除去できる。
【００２３】
（４）プレス加工金型と摩擦係数
図８は、本願発明の潤滑剤供給装置を備えるプレス加工装置における成形加工の１の態様を示す模式図である。プレス加工装置の成形金型２７は、ダイス１とパンチ２８で構成される。図８（ａ）は、ダイス１に載置された被成形材１３をパンチ２８で成形加工する直前の態様を示す模式図である。被成形材１３の上面中央部には、本願発明の潤滑剤供給装置により潤滑剤１６が滴下されている。図８（ｂ）は、ダイス１に載置された被成形材１３をパンチ２８で有底容器形状体３０に成形加工した直後の態様を示す模式図である。本願発明の潤滑剤供給機構及び供給制御機構を備える潤滑剤供給手段により、ダイスキャビティー２に載置された被成形材１３の上面中央部のみに潤滑剤を高精度で滴下することで、パンチ２８表面のみに潤滑剤被膜２９を形成することができる。
【００２４】
本願発明の潤滑剤供給装置を備えるプレス加工装置における成形金型２７は、ダイス１の摩擦係数（μＤ）とパンチ２８の摩擦係数（μＰ）との関係が、μＤ  ≧  ２×μＰ、である。パンチ２８の表面のみに潤滑剤被膜２９が形成されることでダイス１とパンチ２８との摩擦係数の関係（μＤ  ≧  ２×μＰ）を実現している。具体的には、ダイス１の摩擦係数（μＤ）は、０．３５〜０．４５、パンチ２８の摩擦係数（μＰ）は、０．０５〜０．０７である。かかる摩擦係数の関係を維持するためには、潤滑剤の滴下量は、１．００μｌ〜４．００μｌが好ましい。
かかる摩擦係数の関係を維持することにより、有底容器形状体３０の側壁部においても、ダイス１との接触面の摩擦抵抗がパンチ２８との接触面の摩擦抵抗より大きくなり、ダイス１側の被成形材１３の流動性が相対的に抑制され、有底容器形状体３０側壁と底面との交差部へ被成形材１３が充填され、欠肉が解消される。
【００２５】
図９は、本願発明の潤滑剤供給装置を備えるプレス加工装置による成形加工品の側面外観を示す写真である。（ａ）は、潤滑剤を被成形材１３の上面中央に滴下した有底容器形状体側面の外観であり、（ｂ）は、潤滑剤を被成形材１３の上面中央からずらして滴下した有底容器形状体側面の外観である。被成形材１３の上部中央に正確に潤滑剤を滴下しないとパンチ２８表面の潤滑剤被膜２９の厚みムラが生じて被成形材１３の流動性に差異が生じるからである。
【００２６】
摩擦係数は、回転ボールオンディスク型の摩擦試験装置（ナノテック社製  ＴＲＢ１８−２８９）により、以下の条件で測定した。
＜測定条件＞
アルミニウム球（Ａ５０５２  ６ｍｍφ）  荷重  １０Ｎ
摺動速度  １０ｃｍ／ｓ
摺動円直径  １４ｍｍ
試験距離  ０．４ｍ
試験温度  室温
試験片  円板状金型材（径  ２４．９ｍｍ，厚み  １０ｍｍ）
【００２７】
（５）潤滑剤
本願発明のパンチの摩擦係数（μＰ）を所定の範囲とするために使用する潤滑剤は、特に制限はないが、摩擦係数を精密に制御し、防錆性に優れるという観点から低粘度の非塩素系プレス油が好適に用いられる。
【００２８】
（６）被成形材
本願発明の有底容器形状体３０の成形に使用する被成形材１３は、有底容器形状体３０として要求される機械的強度の観点と高い軽量化効果を得るため、５０００系（Ａｌ-Ｍｇ系合金）、６０００系（Ａｌ-Ｓｉ-Ｍｇ系合金）、７０００系（Ａｌ-Ｚｎ-Ｍｇ-Ｃｕ系合金）等のアルミニウム合金が好適に採用される。
【００２９】
（７）有底容器形状体のプレス加工方法
本願発明の有底容器形状体のプレス加工方法は、所定形状のキャビティー２を有するダイス１に被成形材１３を載置する被成形材載置工程、載置された被成形材１３の中央部のみに潤滑剤１６を滴下する潤滑剤供給工程、潤滑剤１６を滴下された被成形材をダイス１に対向して配置されたパンチ２８を衝突させることにより、被成形材１３を塑性変形させる成形加工工程、被成形材を成形加工した有底容器形状体３０をダイス１から取り出す加工品取出工程、エアノズルを設けたダイスキャビティー浄化治具９によりダイスキャビティー２を浄化する浄化工程、からなる。
【００３０】
被成形材載置工程は、被成形材１３を被成形材等搬送アーム３に取り付けられた被成形材保持具５の吸着パッド１２に吸い上げてダイス１のダイスキャビティー２に載置する工程である。この工程では、被成形材等搬送アーム３はダイスキャビティー２上部で停止し、被成形材１３を保持したまま規定深度まで下降し、吸着を解除してダイスキャビティー２最下部に被成形材１３を載置する。
潤滑剤供給工程は、被成形材等搬送アーム３に取り付けられた潤滑剤滴下用精密ニードル１４がダイスキャビティー２最下部に載置された被成形材１３の中央部で停止する。次いで、ディスペンサポンプ７が駆動して既定量の潤滑剤が既定時間潤滑剤滴下用精密ニードル１４から被成形材１３の上面中央部に滴下される。
成形加工工程は、ダイス１に対向して配置されたパンチ２８を衝突させて、被成形材１３を塑性変形させて有底容器形状体３０を成形する工程である。この工程では、ダイス１の摩擦係数（μＤ）とパンチ２８の摩擦係数（μＰ）との関係が、μＤ  ≧  ２×μＰ、である。潤滑剤供給工程において潤滑剤１６を被成形部材１３の上面中央部のみに滴下することで、パンチ２８の表面のみに潤滑剤被膜２９が形成されることでダイス１とパンチ２８との摩擦係数の関係（μＤ  ≧  ２×μＰ）を実現している。
【００３１】
加工品取出工程は、成形した有底容器形状体３０をダイスキャビティー２から取り出す工程である。ダイスキャビティー２上部に設置したセンサ（図示せず）によりダイスキャビティー２に成形した有底容器形状体３０がある場合は、エアにより有底容器形状体３０を排出する。
浄化工程は、回転エアノズルを設けたダイスキャビティー浄化治具９を搭載したダイスキャビティー搬送用アーム８が金型ダイス１のダイスキャビティー２中央部に移動し、ダイスキャビティー浄化治具９が降下して回転エアノズルがダイスキャビティー２内に停止する。次いで、エア供給口２５から導入される空気圧によりエアノズルが回転しながらエア排出口２６から空気が噴射される。排出口２６は傾斜して配置されており、ダイスキャビティー２内に均一に空気が噴射される。これにより、ダイスキャビティー２に残存する潤滑剤や金属粉を余すところなく除去できる。残存する潤滑剤を排除することで、ダイスキャビティー２の摩擦係数は高くなる。
【実施例】
【００３２】
次に本願発明の効果を奏する実施態様を実施例として示す。また、その試験結果を表１に示す。
【００３３】
【表１】
0006707746.tif 000002
【００３４】
＜実施例＞
図８に示す金型により有底容器形状体を以下の条件で冷間鍛造加工を行った。冷間鍛造加工後に回転エアノズルによる浄化処理を行った。なお、実施例１−４は、潤滑剤滴下量を１．００〜４．００に変えて行た。
＜加工条件＞
被成形素材  ５０００系（Ａｌ-Ｍｇ系）アルミニウム合金
パンチ材質  超硬ＶＧ８６  ＤＬＣコーティング
パンチ回転数  ５０ｓｐｍ
パンチ潤滑剤  アクア化学（ＣＸ−１０）
潤滑剤滴下量  １．００μｌ，１．７５μｌ，２．５０μｌ，４．００μｌ，
パンチ温度  常温
ダイス材質  超硬ＶＧ８６  ＤＬＣコーティング
ダイス温度  常温
ダイス潤滑剤  なし
【００３５】
＜加工品評価＞
試作した有底容器形状体について、側面外観を実体顕微鏡により観察して左右両側面の均一性を確認した。実施例１−４のいずれも、図９（ａ）と同様に左右両側面被形成材の流動性に差はなかった。判定「〇」であった。
【００３６】
＜比較例１＞
潤滑剤（アクア化学  ＣＸ−１０）の滴下量を０．０９μｌとしてことを除き、実施例と同様にして有底容器形状体を冷間鍛造加工した。実施例と同様の評価を行った。図９（ｂ）と同様に左右両側面被形成材の流動性に差があった。判定「×」であった。
【００３７】
＜比較例２＞
潤滑剤（アクア化学  ＣＸ−１０）の滴下量を４．１０μｌとしてことを除き、実施例と同様にして有底容器形状体を冷間鍛造加工した。実施例と同様の評価を行った。図９（ｂ）と同様に左右両側面被形成材の流動性に差があった。判定「×」であった。
【００３８】
＜比較例３＞
冷間鍛造加工後に回転エアノズルによる浄化処理を行わなかったことを除き、実施例２と同様の条件で冷間鍛造加工を行った。図９（ｂ）と同様に左右両側面被形成材の流動性に差があった。判定「×」であった。
【産業上の利用可能性】
【００３９】
本願発明により、寸法精度が高く、平滑性に優れる有底容器形状体を提供できる。
【符号の説明】
【００４０】
１  ダイス
２  ダイスキャビティー
３  被成形材等搬送用アーム
４  潤滑剤滴下用ニードルアダプタ
５  被成形材保持治具
６  潤滑剤配管
７  ディスペンサポンプ
８  ダイスキャビティー搬送用アーム
９  エアノズルを設けたダイスキャビティー浄化治具
１０  制御装置
１１  継手
１２  吸着パッド
１３  被成形材
１４  潤滑剤滴下用精密ニードル
１５  ディスペンサポンプ用継手
１６  潤滑剤
１７  供給流量調整用マイクロメータ
１８  ディスペンサポンプ駆動部
１９  ニードルバルブ
２０  計量プランジャ
２１  潤滑剤供給ノズル
２２  駆動用ポンプ接続端子
２３  操作スイッチ
２４  シーケンサ
２５  エア供給口
２６  エア排出口
２７  成形金型
２８  パンチ
２９  パンチの潤滑剤被膜
３０  有底容器形状体
【要約】      （修正有）【課題】寸法精度が高く、平滑性に優れる有底容器形状体をインパクト成形法により成形できる潤滑剤塗布装置及びこの潤滑剤供給装置を有する成形加工装置、これを用いた成形加工方法を提案する。【解決手段】被成形材１３を成形用金型１のダイスキャビティー２に搬送して載置するための被成形材載置搬送手段３と、載置された被成形材の上面中央部のみに潤滑剤１６を滴下する潤滑剤供給機構及び潤滑剤の供給量を制御する潤滑剤供給手段と、成形加工後のダイスキャビティーの浄化を行うエアノズルを設けたダイスキャビティー浄化手段とからなる潤滑剤供給装置及び潤滑剤供給装置を備えた有底容器形状体のプレス加工装置、プレス加工方法。潤滑剤供給手段により、インパクト成形時にパンチの押圧方向と反対方向へ供給される被成形素材の流動性を制御することができる。ダイスの摩擦係数（μＤ）とパンチの摩擦係数（μＰ）との関係が、μＤ≧２×μＰ、である。【選択図】図４【図１】
0006707746.tif 000003
【図２】
0006707746.tif 000004
【図３】
0006707746.tif 000005
【図４】
0006707746.tif 000006
【図５】
0006707746.tif 000007
【図６】
0006707746.tif 000008
【図７】
0006707746.tif 000009
【図８】
0006707746.tif 000010
【図９】
0006707746.tif 000011